(57)【特許請求の範囲】
【請求項１】
エポキシプレポリマーと、ポリビニルアルコール、ポリビニルアセタール、ポリビニルピロリドン及びこれらの変性物から選ばれる少なくとも１種からなるナノ繊維とを含み、前記ナノ繊維の平均繊維径が５０〜１００ｎｍである、繊維強化プラスチック用組成物。
【請求項２】
前記ナノ繊維が鹸化度８５〜９０ｍｏｌ％のポリビニルアルコールからなる、請求項１に記載の繊維強化プラスチック用組成物。
【請求項３】
前記ナノ繊維が平均重合度５００〜１８００のポリビニルアルコールからなる、請求項１又は２に記載の繊維強化プラスチック用組成物。
【請求項４】
エポキシプレポリマー１００重量部に対し、ナノ繊維の含有割合が０．０１〜２．０重量部である、請求項１から３までのいずれかに記載の繊維強化プラスチック用組成物。
【請求項５】
前記エポキシプレポリマーがビスフェノールＡ型エポキシプレポリマーである、請求項１から４までのいずれかに記載の繊維強化プラスチック用組成物。
【請求項６】
請求項１から５までのいずれかに記載の繊維強化プラスチック用組成物をマトリックス樹脂組成物とする、炭素繊維強化プラスチック。
【発明の詳細な説明】
【技術分野】
【０００１】
本発明は、繊維強化プラスチックのマトリックス樹脂組成物として有用な繊維強化プラスチック用組成物とこれを用いた炭素繊維強化プラスチックに関する。
【背景技術】
【０００２】
繊維強化プラスチックは、繊維をプラスチックの中に入れて強度を向上させた複合材料であり、軽量でありながら強度の高い材料として注目を集めている。
この繊維強化プラスチックに関し、エポキシ樹脂と炭素繊維からなるプリプレグ上に、ポリスルホンのナノ繊維薄膜をエレクトロスピニング法によって直接紡績して、繊維強化プラスチックの強度向上を図る手法が提案されている（非特許文献１参照）。この非特許文献１によれば、この技術においては、まず、ポリスルホンのナノ繊維薄膜がエポキシ樹脂中に溶解するが、ポリスルホンの粘度の高さ及びエポキシ樹脂の硬化のために、前記溶解は完全には起こらず、その結果、ポリスルホンが球状粒子となって相分離するとされ、このポリスルホンの球状粒子によって高い機械的強度を持った繊維強化プラスチックが得られるとされる。
【先行技術文献】
【非特許文献】
【０００３】
【非特許文献１】Ｇａｎｇ，Ｌｉら、「Ｉｎｈｏｍｏｇｅｎｅｏｕｓ  ｔｏｕｇｈｅｎｉｎｇ  ｏｆ  ｃａｒｂｏｎ  ｆｉｂｅｒ／ｅｐｏｘｙ  ｃｏｍｐｏｓｉｔｅ  ｕｓｉｎｇ  ｅｌｅｃｔｒｏｓｐｕｎ  ｐｏｌｙｓｕｌｆｏｎｅ  ｎａｎｏｆｉｂｒｏｕｓ  ｍｅｍｂｒａｎｅｓ  ｂｙ  ｉｎ  ｓｉｔｕ  ｐｈａｓｅ  ｓｅｐａｒａｔｉｏｎ」、Ｃｏｍｐｏｓｉｔｅｓ  Ｓｃｉｅｎｃｅ  ａｎｄ  Ｔｅｃｈｎｏｌｏｇｙ  ６８、２００８年、９８７−９９４頁
【発明の概要】
【発明が解決しようとする課題】
【０００４】
上記非特許文献１の技術は、エレクトロスピニング法により得られるポリスルホンのナノ繊維薄膜を利用した技術であるが、このエレクトロスピニング法を行うためのポリスルホン溶液の溶剤は、Ｎ，Ｎ’−ジメチルアセトアミド（ＤＭＡＣ）やアセトンなどの有機溶剤であり、環境負荷が大きいという問題がある。また、ＤＭＡＣは高価である。これらの点に鑑みれば、他の材料を用いて繊維強化プラスチックの強度向上を図ることも検討されるべきである。
【０００５】
また、繊維強化プラスチックについては、マトリックス樹脂のもろさに起因してクラックや層間剥離に対する耐性が弱いため、特にクラックや層間剥離に対する強度を向上させることが必要である。
【０００６】
そこで、本発明は、クラックや層間剥離に対する強度が高い繊維強化プラスチックを得ることのできる繊維強化プラスチック用組成物とこれを用いた炭素繊維強化プラスチックを提供することを目的としている。
【課題を解決するための手段】
【０００７】
本発明者は、上記課題を解決するために、鋭意検討を行い、エポキシプレポリマーと、特定のナノ繊維との組成物によれば、エポキシプレポリマーとナノ繊維とが強固に結合し、クラックや層間剥離に対する強度が高い繊維強化プラスチックを提供できることを見出した。
【０００８】
本発明は上記知見に基づき完成されるに至った。
すなわち、本発明にかかる繊維強化プラスチック用組成物は、エポキシプレポリマーと、ポリビニルアルコール、ポリビニルアセタール、ポリビニルピロリドン及びこれらの変性物から選ばれる少なくとも１種からなるナノ繊維とを含み、前記ナノ繊維の平均繊維径が５０〜１００ｎｍであることを特徴とする。
【０００９】
また、本発明にかかる炭素繊維強化プラスチックは、上記繊維強化プラスチック用組成物をマトリックス樹脂組成物とすることを特徴とする。
【発明の効果】
【００１０】
本発明によれば、クラックや層間剥離に対する強度が高い繊維強化プラスチックを提供することができる。
【図面の簡単な説明】
【００１１】
【図１】実施例のモードＩ層間破壊靭性試験において、変位距離と荷重との関係を表すグラフである。
【図２】実施例のモードＩ層間破壊靭性試験において、クラック長さと層間破壊靭性との関係を表すグラフである。
【図３】実施例のモードＩ層間破壊靭性試験において、ＧICとＧIPの測定値を表すグラフである。
【発明を実施するための形態】
【００１２】
以下、本発明にかかる繊維強化プラスチック用組成物及び炭素繊維強化プラスチックの好ましい実施形態について詳しく説明するが、本発明の範囲はこれらの説明に拘束されることはなく、以下の例示以外についても、本発明の趣旨を損なわない範囲で適宜変更実施し得る。
【００１３】
〔エポキシプレポリマー〕
本発明に含有されるエポキシプレポリマーは、硬化剤との反応により架橋ネットワークを形成し得る２個以上のエポキシ基を分子内に有するものであり、従来一般に知られているものが採用できる。
【００１４】
エポキシプレポリマーは、例えば、多価アルコールとエピハロヒドリンとを水酸化アルカリの存在下で反応させて得られる。エピハロヒドリンは、一般的にはエピクロルヒドリンである。
多価アルコールの種類に応じて、種々のエポキシプレポリマーが知られており、例えば、ビスフェノールＡ型エポキシプレポリマー、ビスフェノールＦ型エポキシプレポリマー、ノボラック型エポキシプレポリマー、グリシジルアミン型エポキシプレポリマー、グリシジルエーテル型エポキシプレポリマー、ウレタン変性エポキシプレポリマーなどが挙げられるが、なかでも性能とコストのバランスが良好なビスフェノールＡ型エポキシプレポリマーがより好適に用いられる。
【００１５】
〔ナノ繊維〕
本発明に含有されるナノ繊維は、ポリビニルアルコール、ポリビニルアセタール、ポリビニルピロリドンやこれらの変性物から選ばれる少なくとも１種の高分子からなるナノオーダーの繊維である。
このようなナノ繊維をエポキシプレポリマーに添加することで、クラックや層間剥離に対する強度が高い繊維強化プラスチックを提供することができる。
【００１６】
また、ポリビニルアルコールは、水に溶解させることができるので環境負荷が小さいとともに、比較的安価に入手できるという利点もある。
ポリビニルピロリドンはポリビニルアルコールよりもさらに水への溶解性が高く、やはり環境負荷が小さいという利点がある。
ポリビニルアセタールは、上記各ナノ繊維の中で、比較的融点が低いものであるので、加熱による溶融が容易である。この特性を利用することで、繊維強化プラスチックを形成したとき、該繊維強化プラスチックにクラックが生じた場合において、エポキシ樹脂に悪影響を与えない程度の加熱によってポリビニルアセタールを溶融させ、前記クラックを修復できる利点がある。
【００１７】
前記ポリビニルアルコールは、通常、ポリ酢酸ビニルを鹸化することにより得られ、従って、一部に多少の酢酸基が残っているものも含まれる。
この場合、ポリビニルアルコールの鹸化度としては、特に限定されないが、例えば、８５〜９０ｍｏｌ％である。また、ポリビニルアルコールの平均重合度としては、特に限定されないが、例えば、５００〜１８００である。
【００１８】
前記ポリビニルアセタールは、通常、前記ポリビニルアルコールの水酸基をアルデヒドでアセタール化することにより得られ、従って、一部に多少の酢酸基や水酸基が残っているものも含まれる。ポリビニルアセタールの平均重合度としては、特に限定されないが、例えば、２００００〜５００００である。
このポリビニルアセタールは、アセタール化のためのアルデヒドの種類によって種々のものが挙げられるが、好ましくは、ポリビニルアルコールの水酸基の少なくとも一部をブチルアルデヒドでアセタール化した構造を有するポリビニルブチラールである。
【００１９】
前記ポリビニルピロリドンは、Ｎ−ビニル−２−ピロリドンの重合体である。ポリビニルピロリドンの平均重合度としては、特に限定されないが、例えば、１００００〜１０００００である。
【００２０】
前記「これらの変性物」との記載は、ポリビニルアルコール、ポリビニルアセタールまたはポリビニルピロリドンの水酸基、アセタール基、ピロリドン基の一部が他の官能基で置換されたものも含む趣旨である。
【００２１】
ナノ繊維の平均繊維径としては、例えば、５０〜５００ｎｍであることが好ましく、５０〜１００ｎｍであることがより好ましい。５０ｎｍ未満であるとナノ繊維が凝集してしまって組成物中での均一分散が困難となるおそれがあり、５００ｎｍを超えると、繊維強化プラスチックに適用したときにプラスチック強化用の繊維（以下、単に「強化繊維」という）束間へ浸透し難く、疲労強度の向上効果が十分に発揮されないおそれがある。
なお、本発明において、ナノ繊維の平均繊維径は、走査型顕微鏡により測定した１００本のナノ繊維の単純平均により算出される値をいうものとする。
【００２２】
ナノ繊維の繊維長としては、例えば、２５０ｎｍ〜２００μｍであることが好ましく、５００ｎｍ〜５０μｍであることがより好ましい。２５０ｎｍ未満であると本発明の効果が十分に得られないおそれがあり、２００μｍを超えると、ダマとなり、強化繊維束内に入りにくくなるおそれがある。
【００２３】
本発明者の検討によると、ナノ繊維のヤング率は、ナノ繊維を混入しようとするエポキシ樹脂硬化物のヤング率より低いことが望ましい。例えば、０．１〜３．０ＧＰａであることが好ましく、０．１〜２．５ＧＰａであることがより好ましく、１〜２ＧＰａであることが特に好ましい。０．１ＧＰａ未満であるか３．０ＧＰａを超えた場合、ナノ繊維の添加効果が十分に発揮されないおそれがある。
【００２４】
ナノ繊維は、従来公知の方法で得られるものが採用でき、例えば、高分子溶液を用いて、これをエレクトロスピニング法によって繊維化することで得ることができる。
エレクトロスピニング法は、シリンジに入れた高分子溶液に高電圧を印加して、電界中に溶液を飛散させることによりナノ繊維を作製する紡糸法である。
ポリビニルアルコールやポリビニルピロリドンは親水性であり、上述のとおり水に可溶あるいは易溶であるため、エレクトロスピニング法において水を溶剤としてナノ繊維化を行うことができ、環境負荷が小さいという利点がある。
【００２５】
電圧の強さ、シリンジの吐出口からターゲットまでの距離、高分子溶液の濃度、高分子溶液の吐出速度などによりナノ繊維の繊維径や繊維長をコントロールすることが可能である。
これらの条件については、特に限定するわけではないが、例えば、電圧の強さは５〜３０ｋＶの範囲、シリンジの吐出口からターゲットまでの距離は１０〜３０ｃｍの範囲、高分子溶液の濃度は１０〜２５重量％の範囲、高分子溶液の吐出速度は０．００５〜０．５ｍｍ／ｍｉｎの範囲がそれぞれ好ましく採用できる。
【００２６】
エレクトロスピニング法以外にナノ繊維を得る方法としては、例えば、メルトブロー法やフラッシュ紡糸法などが挙げられる。
【００２７】
本発明の繊維強化プラスチック用組成物におけるナノ繊維の含有割合については、例えば、エポキシプレポリマー１００重量部に対するナノ繊維の含有割合が０．０１〜２．０重量部であることが好ましく、０．１〜０．８重量部であることがより好ましい。０．０１重量部未満ではナノ繊維の添加効果が十分に発揮されないおそれがあり、２．０重量部を超えると組成物が高粘度となり、強化繊維との混合が困難となるおそれがあるとともに、疲労寿命が低下してしまうおそれもある。
【００２８】
〔繊維強化プラスチック〕
上記繊維強化プラスチック用組成物をマトリックス樹脂組成物として用いること以外は従来公知の方法により繊維強化プラスチックを得ることができる。
すなわち、上記繊維強化プラスチック用組成物と硬化剤とを混合し、例えば、ハンドレイアップ法、引抜成形法、フィラメントワインディング法、ＲＴＭ法、ピンワインディング法、インフュージョン法、ホット（コールド）プレス法、スプレーアップ法、連続プレス法などの成形法や、プリプレグの形態でシートワインディング法、オートクレーブ法、ホットプレス法などの成形法を採用して強化繊維と複合化することにより、繊維強化プラスチックを得ることができる。
【００２９】
ここで、硬化剤は、エポキシプレポリマーを架橋硬化可能なものであれば特に限定されないが、例えば、ポリアミンや酸無水物などが一般的である。エポキシプレポリマーと硬化剤の組み合わせによる硬化反応は、１液型、２液型のいずれでも良く、硬化剤を繊維強化プラスチック用組成物中に含有させておいても良いし、硬化剤を繊維強化プラスチック用組成物に後から添加させるようにしても良い。
【００３０】
また、強化繊維は、従来公知のものを利用することができ、例えば、炭素繊維、ガラス繊維、アラミド繊維、ボロン繊維、金属繊維などが挙げられる。特に、炭素繊維を強化繊維とすることが好ましい。
【００３１】
繊維強化プラスチック用組成物の硬化条件は、上記エポキシプレポリマーや硬化剤の種類によって異なるが、例えば、常温硬化系では常温で数分〜数十時間、中高温硬化系では４５℃以上の温度で数十秒〜数時間である。
【００３２】
本発明の繊維強化プラスチック用組成物と強化繊維との混合割合は、例えば、重量比で、４０：６０〜７０：３０であることが好ましい。
【実施例】
【００３３】
以下、実施例を用いて、本発明にかかる繊維強化プラスチック用組成物及び繊維強化プラスチックについて説明するが、本発明はこれら実施例に限定されるものではない。
【００３４】
〔ナノ繊維の製造〕
＜製造例１＞
ポリビニルアルコール（以下、「ＰＶＡ」と略記する。）の粉末（日本ポバール社製、平均重合度１５００、鹸化度８８％）を８０℃の蒸留水に添加し、マグネティックスターラーを用いて５時間撹拌混合した。
このようにして調製した１６重量％ＰＶＡ溶液を、エレクトロスピニング装置（カトーテック社製）を用いてナノ繊維化した。
具体的には、まず、カソードとなる銅プレート上にアルミ箔を取り付けたのち、ＰＶＡ溶液をシリンジニードルから０．０１ｍｍ／ｍｉｎで吐出した。電圧は１５ｋＶとし、シリンジニードルからターゲットへの距離は１５ｃｍとした。
エレクトロスピニング法（以下、「ＥＳ法」と略記する）により形成されたナノ繊維の平均繊維径は１００ｎｍであった。なお、ナノ繊維の繊維径については、走査型電子顕微鏡によって１００本測定し、その単純平均値をナノ繊維の平均繊維径とした。
【００３５】
＜製造例２〜４＞
製造例１において、吐出するＰＶＡ溶液の濃度を１８重量％，２０重量％又は２２重量％に変更する以外は同様にして、製造例２〜４の各ナノ繊維を製造した。製造例２〜４の各ナノ繊維の平均繊維径は、それぞれ、１００ｎｍ、７５ｎｍ、１５０ｎｍであった
【００３６】
〔炭素繊維強化プラスチックの製造〕
＜実施例１＞
ビスフェノールＡ型エポキシプレポリマー「エピコート８２８」（ジャパンエポキシレジン社製）１００重量部に対し、上記製造例３にかかるナノ繊維０．０３重量部を添加し、プロセスホモジナイザー（ＳＭＴ社製）を用いて１５０００ｒｐｍで混合し、繊維強化プラスチック用組成物を調製した。
さらに、エポキシプレポリマー１００重量部に対し、硬化剤としての変性芳香族ポリアミン（ジャパンエポキシレジン社製）６０重量部を添加し、真空乾燥機で１５分間脱気した。その後、得られた混合物を、ハンドレイアップ法により平織炭素繊維「ＴＲ３１１０Ｍ」（三菱レイヨン社製、繊維体積含有率５０±２％）１０枚に含浸させ、実施例１にかかる炭素繊維強化プラスチックを製造した。
【００３７】
＜実施例２＞
ナノ繊維の添加量を、エポキシプレポリマー１００重量部に対し０．０５重量部としたこと以外は実施例１と同様にして実施例２にかかる炭素繊維強化プラスチックを製造した。
【００３８】
＜実施例３＞
ナノ繊維の添加量を、エポキシプレポリマー１００重量部に対し０．１重量部としたこと以外は実施例１と同様にして実施例３にかかる炭素繊維強化プラスチックを製造した。
【００３９】
＜比較例１＞
ナノ繊維を添加しなかったこと以外は実施例１と同様にして比較例１にかかる炭素繊維強化プラスチックを製造した。
【００４０】
〔評価試験〕
＜引張強度＞
引張強度は、島津オートグラフ万能試験機を用いて測定した。２００ｍｍ×２５ｍｍ×２ｍｍの試験片を用いて、ゲート長さは１００ｍｍ、引っ張り速度は１ｍｍ／ｍｉｎとした。試験片の両端には、接着によって１．５ｍｍ厚のアルミニウムタブを取り付けた。
【００４１】
＜曲げ強度＞
曲げ性能の測定は、島津オートグラフ万能試験機を用い、３点曲げ試験により行った。この３点曲げ試験は、厚み２ｍｍ、幅１５ｍｍ、長さ１００ｍｍの試験片を用い、スパンを８０ｍｍとして、室温下、１ｍｍ／ｍｉｎの速度で行った。
【００４２】
＜モードＩ層間破壊靭性＞
モードＩ層間破壊靱性は、モードＩ双片持ち梁（Ｍｏｄｅ  Ｉ  Ｄｏｕｂｌｅ  Ｃａｎｔｉｌｅｖｅｒ  Ｂｅａｍ）（ＤＣＢ）法により測定した。このＤＣＢ試験は万能試験機（島津製作所社製）を用いて行った。試験片は、厚み２ｍｍ、幅２０ｍｍ、長さ１５０ｍｍとした。初期クラック長さは５０ｍｍとした。
モードＩ層間破壊靱性ＧIC、ＧIPは、修正コンプライアンス較正法（ＭＣＣ法）を用いて下式（１）、（２）から算出した。
【００４３】
【数１】
0006018768.tif 000002
【００４４】
【数２】
0006018768.tif 000003
【００４５】
上式（１）、（２）において、ＧICは初期破壊段階における破壊靭性を表し、ＧIPは亀裂が伝播している段階における破壊靭性を表す。Ｐpは負荷荷重、Ｃは各クラック長さに対応する較正値、Ｐcは初期最大荷重、Ｂは試料片の幅、２ｈは試料片の厚み、Ｎはエンドブロック補正率、Ｆははりの大変形に対する補正率、ｍは（ａ／２ｈ）に対して（ＢＣ／Ｎ）1/3をプロットしたときの勾配である（ただし、ａはクラック長さ）。
試験方法についての更なる詳細は、ＡＳＴＭ  Ｄ５５２８−０１の記載に準じる。
【００４６】
＜ＳＥＭ観察＞
アルミ箔上のナノ繊維、ならびに、静的試験及び疲労試験での破断面を日本電子社製の走査型電子顕微鏡（ＳＥＭ）「ＪＳＭ−７００１ＦＤ」により観察した。
【００４７】
〔結果及び考察〕
＜ナノ繊維の形状＞
ナノ繊維の形状は、上記ＳＥＭ観察によって確認した。
ＥＳ法に供するＰＶＡ溶液濃度が１６重量％であった製造例１のナノ繊維では、ＥＳ法の工程において繊維上にランダムにビーズが形成された。ビーズの大きさ（差し渡し最大長さ）は、２００ｎｍに達するものもあった。
ＥＳ法に供するＰＶＡ溶液濃度が１８重量％であった製造例２のナノ繊維では、繊維径、繊維形状ともに乱雑なものが得られた。
ＥＳ法に供するＰＶＡ溶液濃度が２０重量％であった製造例３のナノ繊維は、５０〜１００ｎｍの範囲の繊維径を有し、ランダムに整列したウェブ状の滑らかな繊維であった。
ＥＳ法に供するＰＶＡ溶液濃度が２２重量％であった製造例４のナノ繊維では、製造例３のナノ繊維よりも厚みがあり、形状にバラツキがあった。
【００４８】
上の結果から、ＰＶＡ溶液濃度２０重量％程度が最も好ましいナノ繊維を形成させるものであったので、実施例１〜３においては、上述のとおり、製造例３にかかるナノ繊維を用いた。
【００４９】
＜炭素繊維強化プラスチックの引張強度及び曲げ強度＞
実施例１〜３及び比較例１の各炭素繊維強化プラスチックについて、上述の方法に従って測定した引張強度と曲げ強度の結果を下表に示す。
【００５０】
【表１】
0006018768.tif 000004
【００５１】
上記表１に示す結果から分かるように、引張強度と曲げ強度は、いずれも、実施例１〜３が比較例１を上回っており、特に、実施例２は、比較例１の結果と比べて、引張強度が１０％向上し、曲げ強度も８．８％向上しており、ナノ繊維の添加効果が顕著に現れた。ヤング率、曲げ弾性率については、ナノ繊維を添加することで、値が小さくなる傾向があった。
【００５２】
引張試験後の試験片をＳＥＭ観察したところ、実施例１〜３の炭素繊維強化プラスチックにおいては、エポキシ樹脂と炭素繊維がナノ繊維によって強固に結合されていることが分かり、これが、引張強度や曲げ強度の向上の要因であると理解された。実施例２の炭素繊維強化プラスチックにおいて、ナノ繊維によるエポキシ樹脂と炭素繊維の結合が特に優れていることも分かった。
対照的に、比較例１の炭素繊維強化プラスチックにおいては、エポキシ樹脂と炭素繊維との結合が弱いことが分かった。
【００５３】
＜炭素繊維強化プラスチックのモードＩ層間破壊靭性＞
実施例１〜３及び比較例１の各炭素繊維強化プラスチックについて、上述の方法に従って測定したモードＩ層間破壊靭性の結果を図１〜３に示す。
図１（ａ）〜（ｃ）は、それぞれ、実施例１〜３についての結果を示すグラフであり、図１（ｄ）は比較例１についての結果を示すグラフである。
同様に、図２（ａ）〜（ｃ）は、それぞれ、実施例１〜３についての結果を示すグラフであり、図２（ｄ）は比較例１についての結果を示すグラフである。
また、図３（ａ）はＧICの測定値を表すグラフであり、図３（ｂ）はＧIPの測定値を表すグラフである。
【００５４】
図１を見ると、最大荷重値に達するまでは直線状に増加し、その後、伝播段階において、ジグザグ状に徐々に減少していく傾向が見られた。これは、長さ方向において樹脂リッチの領域と繊維リッチの領域のバラツキがあること、繊維の整合不良、孔、繊維架橋の破壊といった要因で説明できる。
ナノ繊維を添加した実施例１〜３では、ナノ繊維を添加しなかった比較例１と比べて、変位が大きくなり、荷重値が高くなった。これは、エポキシ樹脂と炭素繊維とがナノ繊維によって強く結合されている結果、クラックの伝播が起こりにくくなったためであると推測される。
【００５５】
さらに、図２，３に示す結果から、ナノ繊維を添加した実施例１〜３では、ナノ繊維を添加しなかった比較例１と比べて、初期及び伝搬段階のいずれにおいても層間破壊靭性の増加が見られる。
【００５６】
モードＩ層間破壊靭性試験後の試験片をＳＥＭ観察したところ、ナノ繊維を添加しなかった比較例１では、エポキシ樹脂と炭素繊維との結合が比較的弱かったのに対し、ナノ繊維を添加した実施例１〜３では、ナノ繊維が、エポキシ樹脂と炭素繊維との界面の接着を強化し、炭素繊維強化プラスチックの強度向上に寄与していることが分かった。
【産業上の利用可能性】
【００５７】
本発明にかかる繊維強化プラスチック用組成物は、繊維強化プラスチックのマトリックス樹脂組成物として好適に利用でき、これを用いた炭素繊維強化プラスチックは、従来の炭素繊維強化プラスチックと同様の用途において好適に利用することができる。
【図１】
0006018768.tif 000005
【図２】
0006018768.tif 000006
【図３】
0006018768.tif 000007